СПОСОБ ПОЛУЧЕНИЯ КОМПОЗИЦИЙ НА ОСНОВЕ ПОЛИАЛКИЛЕНТЕРЕФТАЛАТА/ПОЛИКАРБОНАТА С МОДИФИЦИРОВАННОЙ УДАРНОЙ ВЯЗКОСТЬЮ

1. Способ получения композиций полиалкилентерефталата/поликарбоната с модифицированной ударной вязкостью, включающий
(i) комбинирование расплава модификатора ударной вязкости из сложного глицидилового эфира с, по меньшей мере, одним компонентом, выбираемым из группы, состоящей из полиалкилентерефталата (согласно компоненту А) в форме порошка и поликарбоната (согласно компоненту В) в форме порошка,
(ii) комбинирование смеси из (i) с, по меньшей мере, одним компонентом, выбираемым из группы, состоящей из полиалкилентерефталата (согласно компоненту А) и поликарбоната (согласно компоненту В) и, при необходимости, следующими компонентами в расплаве,
причем расплав на стадии (i) имеет температуру от 90 до 175°С.
2. Способ получения композиций полиалкилентерефталата/поликарбоната с модифицированной ударной вязкостью по п.1, причем расплавы на стадии (i) показывают температуру от 100 до 150°С.
3. Способ получения композиций полиалкилентерефталата/поликарбоната с модифицированной ударной вязкостью по п.1, причем композиция содержит
A) от 4 до 95 мас.ч. полиалкилентерефталата,
B) от 4 до 95 мас.ч. ароматического поликарбоната,
C) от 1 до 30 мас.ч. модификатора ударной вязкости из сложного глицидилового эфира и
D) от 0 до 20 мас.ч. обычных добавок и технологических добавок.
4. Способ получения композиций полиалкилентерефталата/поликарбоната с модифицированной ударной вязкостью, включающий
50
(iii) комбинирование расплава при температуре от 90 до 175°С модификатора ударной вязкости из сложного глицидилового эфира с полиалкилентерефталатом согласно компоненту А в форме порошка со средним диаметром частиц d от 600 до 700 мкм и
(iv) комбинирование смеси из (i) с, по меньшей мере, одним компонентом, выбираемым из группы, состоящей из полиалкилентерефталата (компонента А) и поликарбоната (компонента В) и, при необходимости, следующих компонентов, отличающееся тем, что данная стадия способа происходит при температурах от 220 до 300°С в расплаве путем общего разминания, экструдирования или развальцевания компонентов,
причем композиция содержит
A) от 4 до 95 мас.ч. полиалкилентерефталата,
B) от 4 до 95 мас.ч. поликарбоната,
C) от 1 до 30 мас.ч. модификатора ударной вязкости из сложного глицидилового эфира и
D) от 0 до 20 мас.% обычных добавок и технологических добавок.
5. Способ получения композиций полиалкилентерефталата/поликарбоната с модифицированной ударной вязкостью по одному из пп.3 или 4, причем в качестве компонента С) применяют модификатор ударной вязкости из сложного глицидилового эфира, который является статическим сополимером формулы (IV),
1
R означает водород или алкил, имеющий от 1 до 6 атомов углерода,
2
R означает алкил или арил,
a+b+c=100,
а равно от 50 до 99,5,
b равно от 0,5 до 25 и
с равно от 0 до 50.
6. Формованные детали и/или полупродукты, полученные способом по одному из пп.1-5.
7. Применение формованных деталей по п.6 для получения зеркально-блестящих формованных деталей или полупродуктов.
8. Применение формованных деталей по п.6 в качестве внутренних деталей или внешних деталей автомобилей.
9. Зеркально-блестящие формованные детали, полупродукты или автомобили, содержащие формованные детали по п.6.